(57)【要約】【課題】色の識別性に優れ、かつ、デザイン性が高い光学樹脂層および樹脂層付眼鏡レンズを提供すること。【解決手段】光学樹脂層５は、眼鏡レンズ４の表側の面に配置して用いられるものである。また、光学樹脂層５は、第１の色相を有する第１の色材を含む色材層５６ａと、色材層５６ａの表側に積層され、第１の色相とは異なる第２の色相を有する第２の色材を含む色材層５６ｂとを備えている。第１の色相と第２の色相とは、マンセル色相系の色相環において、９０〜２７０°離れている。【選択図】図２
2018066964.tif 000002
【特許請求の範囲】
【請求項１】
眼鏡レンズの表側の面に配置して用いられる光学樹脂層であって、
第１の色相を有する第１の色材を含む第１の層と、
前記第１の層の表側に積層され、前記第１の色相とは異なる第２の色相を有する第２の色材を含む第２の層とを備え、
前記第１の色相と前記第２の色相とは、マンセル色相系の色相環において、９０〜２７０°離れていることを特徴とする光学樹脂層。
【請求項２】
前記第２の色相の彩度は、前記第１の色相の彩度よりも高い請求項１に記載の光学樹脂層。
【請求項３】
前記第１の層および前記第２の層における可視光の透過率は８０％以下である請求項１または２に記載の光学樹脂層。
【請求項４】
前記第１の層は、当該光学樹脂層に入射する入射光を偏光する偏光層で構成されている請求項１ないし３のいずれか１項に記載の光学樹脂層。
【請求項５】
前記第１の色材および前記第２の色材は、それぞれ染料および顔料のうち少なくとも１種である請求項１ないし４のいずれか１項に記載の光学樹脂層。
【請求項６】
眼鏡レンズの表側の面に配置して用いられる光学樹脂層であって、
第１の色相を有する第１の色材を含む第１の層と、
前記第１の層の表側に積層され、前記第１の色相とは異なる第２の色相を有する第２の色材を含む第２の層と、
前記第２の層の表側に積層され、前記第１の色相および前記第２の色相とは異なる第３の色相を有する第３の色材を含む第３の層とを備え、
前記第１の色相と、前記第２の色相と前記第３の色相とを合わせた色とは、マンセル色相系の色相環において、９０〜２７０°離れていることを特徴とする光学樹脂層。
【請求項７】
眼鏡レンズと、前記眼鏡レンズの表側の面に配置して用いられる光学樹脂層とを備える樹脂層付眼鏡レンズであって、
前記眼鏡レンズは、第１の色相を有する色材を含み、
前記光学樹脂層は、前記第１の色相とは異なる第２の色相を有する色材を含む樹脂層を有し、
前記第１の色相と前記第２の色相とは、マンセル色相系の色相環において、前記色相環の中心周りに９０〜２７０°離れていることを特徴とする樹脂層付眼鏡レンズ。
【発明の詳細な説明】
【技術分野】
【０００１】
本発明は、光学樹脂層および樹脂層付眼鏡レンズに関する。
【背景技術】
【０００２】
眼鏡やサングラス等のレンズは、樹脂材料またはガラス材料等、光透過性を有する材料で構成されている（例えば、特許文献１参照）。
【０００３】
このようなレンズは、例えば、染料などの色材を含有することにより、有色のレンズとすることができる。よって、デザイン性を高めることができる。
【０００４】
しかしながら、例えば、レンズが赤色であった場合、装着者は、視界全体が赤く見えるため、例えば、点灯している赤信号機等、赤色の物体の識別が困難になる。従って、このようなサングラスは、色の識別性に優れるとは言い難い。
【０００５】
このように、サングラスにおいて、色の識別性を重要視した場合、サングラスのレンズの色が限られてくる。すなわち、高い色の識別性と、高いデザイン性とを両立するのは困難である。
【先行技術文献】
【特許文献】
【０００６】
【特許文献１】特開２０００−０６６１４９号公報
【発明の概要】
【発明が解決しようとする課題】
【０００７】
本発明の目的は、デザイン性が高い光学樹脂層および樹脂層付眼鏡レンズを提供することにある。
【課題を解決するための手段】
【０００８】
このような目的は、下記（１）〜（７）の本発明により達成される。
（１）  眼鏡レンズの表側の面に配置して用いられる光学樹脂層であって、
第１の色相を有する第１の色材を含む第１の層と、
前記第１の層の表側に積層され、前記第１の色相とは異なる第２の色相を有する第２の色材を含む第２の層とを備え、
前記第１の色相と前記第２の色相とは、マンセル色相系の色相環において、９０〜２７０°離れていることを特徴とする光学樹脂層。
【０００９】
（２）  前記第２の色相の彩度は、前記第１の色相の彩度よりも高い上記（１）に記載の光学樹脂層。
【００１０】
（３）  前記第１の層および前記第２の層における可視光の透過率は８０％以下である上記（１）または（２）に記載の光学樹脂層。
【００１１】
（４）  前記第１の層は、当該光学樹脂層に入射する入射光を偏光する偏光層で構成されている上記（１）ないし（３）のいずれかに記載の光学樹脂層。
【００１２】
（５）  前記第１の色材および前記第２の色材は、それぞれ染料および顔料のうち少なくとも１種である上記（１）ないし（４）のいずれかに記載の光学樹脂層。
【００１３】
（６）  眼鏡レンズの表側の面に配置して用いられる光学樹脂層であって、
第１の色相を有する第１の色材を含む第１の層と、
前記第１の層の表側に積層され、前記第１の色相とは異なる第２の色相を有する第２の色材を含む第２の層と、
前記第２の層の表側に積層され、前記第１の色相および前記第２の色相とは異なる第３の色相を有する第３の色材を含む第３の層とを備え、
前記第１の色相と、前記第２の色相と前記第３の色相とを合わせた色とは、マンセル色相系の色相環において、９０〜２７０°離れていることを特徴とする光学樹脂層。
【００１４】
（７）  眼鏡レンズと、前記眼鏡レンズの表側の面に配置して用いられる光学樹脂層とを備える樹脂層付眼鏡レンズであって、
前記眼鏡レンズは、第１の色相を有する色材を含み、
前記光学樹脂層は、前記第１の色相とは異なる第２の色相を有する色材を含む樹脂層を有し、
前記第１の色相と前記第２の色相とは、マンセル色相系の色相環において、前記色相環の中心周りに９０〜２７０°離れていることを特徴とする樹脂層付眼鏡レンズ。
【発明の効果】
【００１５】
本発明によれば、色の識別性に優れ、かつ、デザイン性が高い光学樹脂層および樹脂層付眼鏡レンズを得ることができる。
【図面の簡単な説明】
【００１６】
【図１】本発明の樹脂層付眼鏡レンズの第１実施形態を備えるサングラスを示す斜視図である。
【図２】図１に示す樹脂層付眼鏡レンズの拡大断面図である。
【図３】図１に示す樹脂層付眼鏡レンズの断面図である。
【図４】色相環を示す図である。
【図５】本発明の樹脂層付眼鏡レンズの第２実施形態示す拡大断面図である。
【図６】本発明の樹脂層付眼鏡レンズの第３実施形態示す拡大断面図である。
【図７】本発明の樹脂層付眼鏡レンズの第４実施形態示す拡大断面図である。
【発明を実施するための形態】
【００１７】
以下、本発明の光学樹脂層および樹脂層付眼鏡レンズを添付図面に示す好適な実施形態に基づいて詳細に説明する。
【００１８】
＜第１実施形態＞
図１は、本発明の樹脂層付眼鏡レンズの第１実施形態を備えるサングラスを示す斜視図である。図２は、図１に示す樹脂層付眼鏡レンズの拡大断面図である。図３は、図１に示す樹脂層付眼鏡レンズの断面図である。図４は、色相環を示す図である。
【００１９】
なお、図１〜図３では、上側を「上側」または「表側」と言い、下側を「下側」または「裏側」とも言う。また、図１〜図３において、サングラスを使用者の頭部に装着した際に、レンズの使用者の目側の面を裏側の面と言い、その反対側の面を表側の面とも言う。すなわち、図２および図３では、上側の面が「表側の面」であり、下側の面が「裏側の面」である。また、図２では、樹脂層付眼鏡レンズを平板状に図示しているが、実際は図３に示すように湾曲した形状をなしている。また、図２および図３では、光学シートの厚さ方向を誇張して図示しているが、実際の寸法とは大きく異なる。
【００２０】
図１に示すように、サングラス（眼鏡）１は、使用者の頭部に装着されるフレーム２と、フレーム２に固定された樹脂層付眼鏡レンズ３とを備えている。なお、本明細書中においては、「眼鏡レンズ」とは、集光機能を有するもの、集光機能を有していないものの双方を含む。
【００２１】
図１に示すように、フレーム２は、使用者の頭部に装着されるものであり、リム部２１と、ブリッジ部２２と、使用者の耳に掛けられるテンプル部２３と、ノーズパッド部２４を有している。
【００２２】
各リム部２１は、リング状をなしており、内側に樹脂層付眼鏡レンズ３が装着される部分である。
ブリッジ部２２は、各リム部２１を連結する部分である。
【００２３】
テンプル部２３は、つる状をなし、各リム部２１の縁部に連結されている。このテンプル部２３は、使用者の耳に掛けられる部分である。
【００２４】
ノーズパッド部２４は、サングラス１を使用者の頭部に装着した装着状態において、使用者の鼻と当接する部分である。これにより、装着状態を安定的に維持することができる。
【００２５】
このフレーム２の構成材料としては、特に限定されず、各種金属材料や、各種樹脂材料等を用いることができる。
【００２６】
なお、フレーム２の形状は、使用者の頭部に装着することができるものであれば、図示のものに限定されない。
【００２７】
各リム部２１には、それぞれ、樹脂層付眼鏡レンズ３が装着されている。各樹脂層付眼鏡レンズは、同様の構成であるため、以下、一方の樹脂層付眼鏡レンズ３について代表的に説明する。
【００２８】
図２に示すように、樹脂層付眼鏡レンズ３は、光透過性を有する眼鏡レンズ４と、眼鏡レンズ４の表側の面に貼着された光学樹脂層５とを有している。
【００２９】
眼鏡レンズ４は、外側に向って湾曲した板状をなしている。この眼鏡レンズ４は、外側から入射する入射光Ｌを集光するレンズ機能を有している。
【００３０】
眼鏡レンズ４の構成材料としては、光透過性を有していれば、特に限定されず、例えば、各種熱可塑性樹脂や、熱硬化性樹脂、光硬化性樹脂等の各種硬化性樹脂の各種樹脂材料や、各種ガラス材料や、各種結晶が挙げられる。
【００３１】
上記樹脂材料としては、例えば、ポリエチレン、ポリプロピレン、エチレン−プロピレン共重合体等のポリオレフィン、ポリ塩化ビニル、ポリスチレン、ポリアミド、ポリイミド、ポリカーボネート、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリエチレンテレフタレート（ＰＥＴ）、ポリブチレンテレフタレート（ＰＢＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、エポキシ樹脂、フェノール樹脂、ユリア樹脂、メラミン樹脂、シリコーン樹脂、ポリウレタン等、またはこれらを主とする共重合体、ブレンド体、ポリマーアロイ等が挙げられ、これらのうちの１種または２種以上を組み合わせて用いることができる。
【００３２】
また、上記ガラス材料としては、光透過性を有していれば特に限定されず、例えば、ソーダガラス、結晶性ガラス、石英ガラス、鉛ガラス、カリウムガラス、ホウケイ酸ガラス、無アルカリガラス等が挙げられる。
【００３３】
また、上記結晶材料としては、光透過性を有していれば特に限定されず、例えば、サファイア、水晶等が挙げられる。
【００３４】
また、眼鏡レンズ４の厚さＴ４は、特に限定されず、例えば、０．５〜５．０ｍｍ程度であるのが好ましく、１．０〜３．０ｍｍ程度であるのがより好ましい。これにより、比較的高い強度と、軽量化とを両立することができる。
【００３５】
次に、光学樹脂層５について説明する。
図２に示すように、光学樹脂層５は、光学機能付樹脂層５０と、偏光層５３と、一対の接合層５４ａ、５４ｂと、保護層５５と、第１の色材層（第１の層）５６ａと、第２の色材層（第２の層）５６ｂとを備えている。
【００３６】
また、光学樹脂層５では、接合層５４ａ、偏光層５３、接合層５４ｂ、光学機能付樹脂層５０および保護層５５は、下側（眼鏡レンズ４側）から、この順に積層されている。
【００３７】
光学機能付樹脂層５０は、樹脂層５１を有している。また、樹脂層５１には、充填材が含まれていてもよい。
【００３８】
樹脂層５１の構成材料としては、特に限定されないが、アクリル系樹脂、メタクリル系樹脂、ポリカーボネート、ポリスチレン、エポキシ系樹脂やオキセタン系樹脂のような環状エーテル系樹脂、ポリアミド、ポリイミド、ポリベンゾオキサゾール、ポリシラン、ポリシラザン、シリコーン系樹脂、フッ素系樹脂、ポリウレタン、ポリオレフィン系樹脂、ポリブタジエン、ポリイソプレン、ポリクロロプレン、ＰＥＴやＰＢＴのようなポリエステル、ポリエチレンサクシネート、ポリサルフォン、ポリエーテル、また、ベンゾシクロブテン系樹脂やノルボルネン系樹脂等の環状オレフィン系樹脂等が挙げられ、これらのうちの１種または２種以上を組み合わせて（ポリマーアロイ、ポリマーブレンド（混合物）、共重合体等として）用いることができる。
【００３９】
この樹脂層５１の厚さＴ５１は、特に限定されず、例えば、１０〜１５００μｍであるのが好ましく、１５〜１０００μｍであるのがより好ましい。樹脂層５１の厚さＴ５１を前記範囲内に設定することにより、光学機能付樹脂層５０の表面の凹凸性を緩和し、外部ヘイズを抑制することができる。
【００４０】
偏光層５３は、入射光Ｌ（偏光していない自然光）から、所定の一方向に偏光面をもつ直線偏光を取出す機能を有している。これにより、樹脂層付眼鏡レンズ３を介して目に入射する入射光Ｌは、偏光されたものとなる。
【００４１】
偏光層５３の偏光度は、特に限定されないが、例えば、５０〜１００％であるのが好ましく、８０〜１００％であるのがより好ましい。また、偏光層５３の可視光線透過率は、特に限定されないが、例えば、７％〜６０％であるのが好ましく、８〜５０％以下であるのがより好ましい。
【００４２】
このような偏光層５３の構成材料としては、上記機能を有するものであれば特に限定されないが、例えば、ポリビニルアルコール（ＰＶＡ）、部分ホルマール化ポリビニルアルコール、ポリエチレンビニルアルコール、ポリビニルブチラール、ポリカーボネート、エチレン−酢酸ビニル共重合体部分ケン価物等で構成された高分子フィルムに、ヨウ素や二色性染料等の二色性物質を吸着、染色させ、一軸延伸したもの、ポリビニルアルコールの脱水処理物やポリ塩化ビニルの脱塩酸処理物等のポリエン系配向フィルム等が挙げられる。
【００４３】
これらの中でも、偏光層５３は、ポリビニルアルコール（ＰＶＡ）を主材料とした高分子フィルムに、ヨウ素または二色性染料を吸着、染色させ、一軸延伸したものが好ましい。ポリビニルアルコール（ＰＶＡ）は透明性、耐熱性、染色剤であるヨウ素または二色性染料との親和性、延伸時の配向性のいずれもが優れた材料である。したがって、ＰＶＡを主材料とする偏光層５３は、耐熱性に優れたものとなるとともに、偏光能に優れたものとなる。
【００４４】
なお、上記二色性染料としては、例えばクロラチンファストレッド、コンゴーレッド、ブリリアントブルー６Ｂ、ベンゾパープリン、クロラゾールブラックＢＨ、ダイレクトブルー２Ｂ、ジアミングリーン、クリソフェノン、シリウスイエロー、ダイレクトファーストレッド、アシドブラックなどが挙げられる。
【００４５】
この偏光層５３の厚さＴ５３は、特に限定されず、例えば、５〜６０μｍであるのが好ましく、１０〜４０μｍ程度であるのがより好ましい。偏光層５３が厚すぎると、その構成材料にもよるが、光学樹脂層５全体として厚くなる傾向を示す。一方、偏光層５３が薄すぎると、偏光能が不十分になるおそれがある。
【００４６】
接合層５４ａは、光学樹脂層５を眼鏡レンズ４に対して接合する機能を有する。また、接合層５４ｂは、光学機能付樹脂層５０と偏光層５３と接合する機能を有している。接合層５４ａおよび接合層５４ｂは、それぞれ同様の構成であるため、以下、接合層５４ａについて代表的に説明する。
【００４７】
接合層５４ａは、光透過性を有する粘着剤により構成されている。上記粘着剤としては特に限定されず、例えば、アクリル系粘着剤、シリコーン系粘着剤等いずれのものでもよいが、そのなかでも特に、アクリル系粘着剤を主とするのが好ましく、さらには、被着体材料に対しより高い粘着力を発揮し得るものが好ましい。
【００４８】
アクリル系粘着剤としては、粘着性を与える低Ｔｇの主モノマー成分、接着性や凝集力を与える高Ｔｇのコモノマー成分、架橋や接着性改良のための官能基含有モノマー成分を主とする重合体または共重合体よりなる。
【００４９】
主モノマー成分としては、例えば、アクリル酸エチル、アクリル酸ブチル、アクリル酸アミル、アクリル酸２−エチルヘキシル、アクリル酸オクチル、アクリル酸シクロヘキシル、アクリル酸ベンジル等のアクリル酸アルキルエステルや、メタクリル酸ブチル、メタクリル酸２−エチルヘキシル、メタクリル酸シクロヘキシル、メタクリル酸ベンジル等のメタクリル酸アルキルエステルが挙げられる。
【００５０】
コモノマー成分としてはアクリル酸メチル、メタクリル酸メチル、メタクリル酸エチル、酢酸ビニル、スチレン、アクリロニトリル等が挙げられる。
【００５１】
官能基含有モノマー成分としては、例えば、アクリル酸、メタクリル酸、マレイン酸、イタコン酸等のカルボキシル基含有モノマーや、２−ヒドロキシエチル（メタ）アクリレ−ト、２−ヒドロキシプロピル（メタ）アクリレ−ト、Ｎ−メチロールアクリルアミド等のヒドロキシル基含有モノマー、アクリルアミド、メタクリルアミド、グリシジルメタクリレート等が挙げられる。
【００５２】
このような材料が好ましい理由は、粘着力、凝集力に優れるとともに、ポリマー中に不飽和結合がないため光や酸素に対する安定性が高く、また、モノマーの種類や分子量の選択により用途に応じた任意の品質、特性を得ることができるからである。
【００５３】
シリコーン系粘着剤としては、例えば、ジメチルシロキサン系、ジフェニルシロキサン系のものが挙げられる。
【００５４】
また接合層５４ａの厚さＴ５４は、特に限定されず、例えば、２〜５０μｍであるのが好ましく、５〜３５μｍであるのがより好ましい。
【００５５】
このような接合層５４ａにより、光学樹脂層５を眼鏡レンズ４に配置することができる。
【００５６】
図２に示すように、保護層５５は、樹脂層付眼鏡レンズ３において最外層、すなわち、表側に位置しており、樹脂層付眼鏡レンズ３、特に、光学機能付樹脂層５０を保護することができる。
【００５７】
この保護層５５の構成材料としては、特に限定されず、例えば、ポリエチレンテレフタレート（ＰＥＴ）、ポリブチレンテレフタレート（ＰＢＴ）、ポリエチレンナフタレート（ＰＥＮ）等のポリエステル系樹脂、ポリエチレン、ポリプロピレンのようなポリオレフィン系樹脂、ポリイミド系樹脂、ポリアミド系樹脂、ポリカーボネート系樹脂、ポリウレタン系樹脂、ポリメチルメタクリレート等のアクリル系樹脂、アセテート系樹脂、アリル系樹脂、シリコン系樹脂等の各種樹脂材料が挙げられるが、これらの中でもポリアミド系樹脂、ポリカーボネート系樹脂、ポリウレタン系樹脂、アクリル系樹脂、アリル系樹脂、シリコン系樹脂を主材料とするものが好ましく用いられる。
【００５８】
これらの構成材料で構成された保護層５５は、光学機能付樹脂層５０を確実に保護することができる。
【００５９】
特に、耐熱性に優れたものとする場合には、ポリカーボネート樹脂、アリル系樹脂、シリコン系樹脂等を用いるのが好ましい。
【００６０】
また、耐衝撃性に優れたものとする場合には、ポリアミド系樹脂、ポリカーボネート樹脂、ポリウレタン系樹脂等を用いるのが好ましい。
【００６１】
また、耐摩耗性に優れたものとする場合には、アリル系樹脂、シリコン系樹脂、ポリウレタン系樹脂等を用いるのが好ましい。
【００６２】
また、耐候性に優れたものとする場合には、アクリル系樹脂、シリコン系樹脂等を用いるのが好ましい。
【００６３】
また、耐薬品性に優れたものとする場合には、ポリアミド樹脂等を用いるのが好ましい。
【００６４】
また、上記の樹脂材料は、熱膨張率が比較的小さい。このため、サングラス１を比較的気温が高い場所で用いたとしても、保護層５５が熱により変形して光学機能付樹脂層５０から剥離したりするのを防止することができる。さらに、上記のような樹脂材料は、耐光性が比較的高いため、サングラス１を長期にわたって使用しても、保護層５５が劣化したりするのを防止することができる。また、保護層５５によれば、光学機能付樹脂層５０の表面の凹凸性を緩和し、外部ヘイズを抑制することができる。
【００６５】
このような保護層５５の厚さＴ５５は、特に限定されないが、例えば、１０μｍ以上、８００μｍ以下であるのが好ましく、３０μｍ以上、５００μｍ以下であるのがより好ましい。
【００６６】
保護層５５の厚さＴ５５を前記範囲内に設定することにより、光学機能付樹脂層５０の表面の凹凸性を緩和し、外部ヘイズを抑制することができる。
【００６７】
なお、光学樹脂層５の厚さＴ５は、０．１〜３．０ｍｍであるのが好ましく、０．５〜１．５ｍｍであるのがより好ましい。また、眼鏡レンズ４の厚さＴ４の２０〜１００％であるのが好ましく、２５〜７０％であるのがより好ましい。
【００６８】
光学樹脂層５の厚さが厚すぎると、構成材料にもよるが、可撓性が損なわれる可能性がある。一方、光学樹脂層５が薄すぎると、曲げ変形させたとき、たるみやしわが生じる恐れがある。
【００６９】
また、光学樹脂層５は、可撓性を有しているため、眼鏡レンズ４の表側の面が図３に示すような湾曲凸面であっても、その形状に追従して配置することができる。すなわち、眼鏡レンズ４の表面の形状を問わず、光学樹脂層５を配置することができる。従って、光学樹脂層５は、汎用性に優れる。
【００７０】
なお、接合層５４ａは、眼鏡レンズ４に配置される以前は、離型シートに覆われていてもよい。眼鏡レンズ４に配置するときに離型シートを接合層５４ａから剥がして使用することにより、光学樹脂層５を眼鏡レンズ４に配置する以前に接合層５４ａにごみが付着したり、粘着力が低下したりするのを防止することができる。
【００７１】
この離型シートとしては、特に限定されず、例えば、ポリエチレンテレフタレート、ポリブチレンテレフタレート、ポリエチレン、ポリプロピレン、ポリアリレート等の各種樹脂よりなるフィルムや、ポリエチレンラミネート紙、クレーコート紙、グラシン紙、再生紙等の各種紙材を基材とし、この基材の接合層５４ａとの接合面に、離型処理が施されたものを用いることができる。この場合、離型処理の代表例としては、シリコーン系樹脂、長鎖アルキル系樹脂、フッ素系樹脂等の離型剤よりなる離型剤層の塗布、形成が挙げられる。
【００７２】
次に、第１の色材層５６ａおよび第２の色材層５６ｂについて説明する。これら第１の色材層５６ａ、５６ｂは、色が異なること以外は同様の構成であるため、以下では、第１の色材層５６ａについて説明する。
【００７３】
色材層５６ａは、光透過性を有する樹脂材料５６１と、樹脂材料５６１に充填された色材５６２とを有している。
【００７４】
この樹脂材料５６１は、光透過性を有していれば、特に限定されず、例えば、アクリル系樹脂、メタクリル系樹脂、ポリカーボネート、ポリスチレン、エポキシ系樹脂やオキセタン系樹脂のような環状エーテル系樹脂、ポリアミド、ポリイミド、ポリベンゾオキサゾール、ポリシラン、ポリシラザン、シリコーン系樹脂、フッ素系樹脂、ポリウレタン、ポリオレフィン系樹脂、ポリブタジエン、ポリイソプレン、ポリクロロプレン、ＰＥＴやＰＢＴのようなポリエステル、ポリエチレンサクシネート、ポリサルフォン、ポリエーテル、また、ベンゾシクロブテン系樹脂やノルボルネン系樹脂等の環状オレフィン系樹脂等が挙げられ、これらのうちの１種または２種以上を組み合わせて（ポリマーアロイ、ポリマーブレンド（混合物）、共重合体等として）用いることができる。
【００７５】
色材層５６ａにおける可視光の透過率は８０％以下であるのが好ましく、７０％以下あるのがより好ましい。これにより、外部から見た際に、色材層５６ｂの反射色が良く見え、鮮やかな色を５６ｂに導入することができるようになる。
【００７６】
色材５６２としては、例えば、酸性染料、直接染料、反応性染料、および塩基性染料等が挙げられ、これらから選択される１種または２種以上を組み合わせて用いることができる。
【００７７】
顔料の種類として無機顔料、有機系顔料、メタリック顔料などがあり、意匠性を向上させることができる。これらの着色材を２種以上配合してもよい。例えば、赤、緑、黄色などの染料を組み合わせてもよい。
【００７８】
無機顔料としては、例えば、酸化チタン、カーボンブラック、チタンイエロー、酸化鉄系顔料、群青、コバルトブルー、酸化クロム、スピネルグリーン、クロム酸鉛系顔料、酸化亜鉛系顔料、カドミウム系顔料などが挙げられる。
【００７９】
有機顔料としては、例えば、アゾレーキ顔料、ベンズイミダゾロン顔料、ジアリリド顔料、縮合アゾ顔料どのアゾ系顔料、フタロシアニンブルー、フタロシアニングリーン、等のフタロシアニン系顔料、イソインドリノン顔料、キノフタロン顔料、キナクリドン顔料、ペリレン顔料、アントラキノン顔料、ペリノン顔料、ジオキサジンバイオレット等の縮合多環系顔料などが挙げられる。
【００８０】
メタリック顔料としては、例えば、リン片状のアルミのメタリック顔料、ウェルド外観を改良するために使用されている球状のアルミ顔料、パール調メタリック顔料用のマイカ粉、その他ガラス等の無機物の多面体粒子に金属をメッキやスパッタリングで被覆したもの等が挙げられる。
【００８１】
染料の具体例としては、例えば、Ｃ．Ｉ．アシッドイエロー  １７，２３，４２，４４，７９，１４２、Ｃ．Ｉ．アシッドレッド  ５２，８０，８２，２４９，２５４，２８９、Ｃ．Ｉ．アシッドブルー  ９，４５，２４９、Ｃ．Ｉ．アシッドブラック  １，２，２４，９４、Ｃ．Ｉ．フードブラック  １，２、Ｃ．Ｉ．ダイレクトイエロー  １，１２，２４，３３，５０，５５，５８，８６，１３２，１４２，１４４，１７３、Ｃ．Ｉ．ダイレクトレッド  １，４，９，８０，８１，２２５，２２７、Ｃ．Ｉ．ダイレクトブルー  １，２，１５，７１，８６，８７，９８，１６５，１９９，２０２、Ｃ．Ｉ．ダイレクトブラック  １９，３８，５１，７１，１５４，１６８，１７１，１９５、Ｃ．Ｉ．リアクティブレッド  １４，３２，５５，７９，２４９、Ｃ．Ｉ．リアクティブブラック  ３，４，３５等が挙げられる。
【００８２】
さて、従来では、例えば、赤いレンズのサングラスを装着した状態で、赤い色の物体を見たとき、その物体のそのものの色を把握しにくくなることがある。これは、サングラスの装着者には、周囲の景色もすべて赤色に見えるため、見ている物体の赤色が目立ちにくくなるためであると考えられる。このことは、赤色に限らず、青色や黄色等のレンズでも、同様である。
【００８３】
特に、信号機の色の視認性に関しては、例えば、「AMERICAN NATIONAL STANDARD(ANSI Z 80.3-2010)」や「ISO(12312_12)」や「Australian/New Zealand Standard(AS/NZS 1067-2009)」等の規格において、レンズの色、すなわち、装着者の視界全体にかかる色が規定されている。このため、従来のサングラスは、レンズの色に制限があり、デザインの幅に限界がある。
【００８４】
本発明によれば、上記問題を解決し、デザイン性の幅を広げることができる。以下、このことについて説明する。
【００８５】
図２に示すように、光学樹脂層５では、色材層５６ａおよび色材層５６ｂは、互いに色が異なっている。なお、以下では、一例として、色材層５６ａの色が緑で、色材層５６ｂの色が赤色の場合について説明する。
【００８６】
仮に、色材層５６ａが省略されていた場合、装着者は、サングラス１を介して外側を見たとき、視界全体が赤く見えるが、光学樹脂層５では、色材層５６ｂの裏側には、色材層５６ｂとは補色の関係、すなわち、後述する色相環において赤色とは１８０°離れている緑色の色材層５６ａが設けられている。これにより、装着者は、サングラス１を介して外側を見たとき、視界全体が、補色の関係にある色材層５６ａおよび色材層５６ｂを合わせた色（合成色）に見える。すなわち、赤色を緑色で相殺し、結果的に装着者には、視界は、全体的にグレーに見えることとなる。よって、外側から見たら赤く見えるレンズであっても、装着者の視界全体が赤くなるのを防止することができる。その結果、例えば、装着者が赤信号を見たとき、その色を明確に認識することができる。
【００８７】
なお、前記では、色材層５６ｂが赤色の場合について説明したが、本発明ではこれに限定されないのは言うまでもない。
【００８８】
このように、本発明によれば、外側から見たときの色に関わらず、装着者の視界は、グレーにすることができる。その結果、レンズの外側から見たときの色に関わらず、高い色の識別性を維持することができる。従って、デザイン性を高めることができるとともに、高い色の識別性を確保することができる。
【００８９】
なお、前記では、色材層５６ａ、５６ｂの色が補色の関係である場合について説明したが、これらの色は、補色の関係とは若干ずれていても前記効果を発揮することができる。以下、このことについて図４を参照しつつ説明する。
【００９０】
図４は、マンセル色相系における色相環を示す図である。この色相環は、互いに直交するａ＊軸およびｂ＊軸の交点を中心とした円として図示されている。また、ａ＊軸では、図中右側（＋ａ＊側）が赤色となっており、図中左側（−ａ＊側）が緑色となっている。一方、ｂ＊軸では、図中上側（＋ｂ＊側）が黄色となっており、図中下側（−ｂ＊側）が紫色となっている。また、この色相環では、その周方向に沿って、前記の４色が連続的に変化している。そして、この色相環では、中心から離れるに連れて彩度が高くなっており、中心では彩度がゼロ、すなわち、グレー（灰）色となっている。
【００９１】
図２に示す光学樹脂層５の色材層５６ａの色（色相）と、色材層５６ｂの色（色相）とは、図４に示す色相環において、中心Ｓ回りに９０〜２７０°離れているのが好ましく、１２０〜２４０°離れているのがより好ましく、１５０〜２１０°離れているのがさらに好ましい。これにより、色材層５６ｂの色を色材層５６ａの色で相殺し、結果的に装着者の視界は、全体的に略グレーになる。よって、高い色の識別性を維持することができる。
【００９２】
また、色材層５６ｂの彩度は、色材層５６ａの彩度よりも大きいのが好ましい。すなわち、図４に示す色相環における色材層５６ｂの色の座標Ｂの中心Ｓからの距離は、色材層５６ａの色の座標Ａの中心Ｓからの距離よりも大きいのが好ましい。色材層５６ｂの色の彩度を高めることにより、樹脂層付眼鏡レンズ３を外側から見たとき、鮮やかにすることができる。よって、サングラス１のデザイン性をさらに高めることができる。
【００９３】
＜第２実施形態＞
図５は、本発明の樹脂層付眼鏡レンズの第２実施形態示す拡大断面図である。
【００９４】
以下、この図を参照して本発明の光学樹脂層および樹脂層付眼鏡レンズの第２実施形態について説明するが、前述した実施形態との相違点を中心に説明し、同様の事項はその説明を省略する。
本実施形態は、色材層の数が異なること以外は、前記第１実施形態と同様である。
【００９５】
図５に示すように、樹脂層付眼鏡レンズ３Ａでは、光学樹脂層５Ａは、接合層５４ａと、偏光層５３と、接合層５４ｂと、光学機能付樹脂層５０と、色材層５６ｃと、色材層５６ｄと、色材層５６ｅと、保護層５５とを有し、これらは下側（裏側）からこの順で並んでいる。
【００９６】
色材層５６ｃ〜５６ｅは、互いに色相が異なっており、以下のような関係となっている。
【００９７】
色材層５６ｃと色材層５６ｄとを合わせた色相と、色材層５６ｅの色相とは、色相環において、中心回りに９０〜２７０°離れているのが好ましく、１２０〜２４０°離れているのがより好ましく、１５０〜２１０°離れているのがさらに好ましい。
【００９８】
なお、色材層５６ｃと色材層５６ｄとを合わせた色相とは、これらが積層された状態で厚さ方向から見たときの色相のことを言う。
【００９９】
このような構成によれば、色材層５６ｃと色材層５６ｄとの２層によって、色材層５６ｅの色相と相殺することができる。よって、装着者の視界は、全体的にグレーとなる。その結果、色の識別性を高めつつ、デザイン性を高めることができる。
【０１００】
特に、どの色の色材層を外側に配置するかによって、デザインを変更することができるとともに、色材層５６ｃ〜５６ｅの配置順番に関わらず、高い色の識別性を確保することができる。
【０１０１】
＜第３実施形態＞
図６は、本発明の樹脂層付眼鏡レンズの第３実施形態示す拡大断面図である。
【０１０２】
以下、この図を参照して本発明の光学樹脂層および樹脂層付眼鏡レンズの第３実施形態について説明するが、前述した実施形態との相違点を中心に説明し、同様の事項はその説明を省略する。
本実施形態は、色材層の数が異なること以外は、前記第１実施形態と略同様である。
【０１０３】
図６に示すように、樹脂層付眼鏡レンズ３Ｂでは、光学樹脂層５Ｂは、接合層５４ａと、偏光層５３と、接合層５４ｂと、光学機能付樹脂層５０と、色材層５６ｆと、保護層５５とを有し、これらは下側（裏側）からこの順で並んでいる。
【０１０４】
また、偏光層５３Ｂには、色材層５６ｂと同様の色材が含まれており、偏光層５３Ｂは、有色となっている。
【０１０５】
色材層５６ｆと偏光層５３との色相は、色相環において、中心回りに、９０〜２７０°離れているのが好ましく、１２０〜２４０°離れているのがより好ましく、１５０〜２１０°離れているのがさらに好ましい。
【０１０６】
このような構成によれば、色材層５６ｆの色を偏光層５３によって相殺することができる。よって、装着者の視界は、全体的にグレーとなる。その結果、色の識別性を高めつつ、デザイン性を高めることができる。
【０１０７】
特に、樹脂層付眼鏡レンズ３Ｂでは、偏光層５３に色材が含有されているため、色材層５６ｆの色を偏光層５３にて相殺するよう構成されている。よって、色材層５６ｆとは色が異なる色材層を別途設けるのを省略することができる。従って、その分、樹脂層付眼鏡レンズ３Ｂを薄くすることができる。
【０１０８】
＜第４実施形態＞
図７は、本発明の樹脂層付眼鏡レンズの第４実施形態示す拡大断面図である。
【０１０９】
以下、この図を参照して本発明の光学樹脂層および樹脂層付眼鏡レンズの第４実施形態について説明するが、前述した実施形態との相違点を中心に説明し、同様の事項はその説明を省略する。
【０１１０】
本実施形態は、眼鏡レンズの色が異なること以外は、前記第３実施形態と略同様である。
【０１１１】
図７に示すように、樹脂層付眼鏡レンズ３Ｃの光学樹脂層５Ｃでは、偏光層５３の色材が省略されている。
【０１１２】
また、眼鏡レンズ４Ｃには、色材が含有されており、このため、眼鏡レンズ４Ｃは、有色となっている。
【０１１３】
色材層５６ｆと眼鏡レンズ４Ｃとの色相は、色相環において、中心回りに、９０〜２７０°離れているのが好ましく、１２０〜２４０°離れているのがより好ましく、１５０〜２１０°離れているのがさらに好ましい。
【０１１４】
このような構成によれば、色材層５６ｆの色を眼鏡レンズ４Ｃによって相殺することができる。よって、装着者の視界は、全体的にグレーとなる。その結果、前記実施形態と同様に、色の識別性を高めつつ、デザイン性を高めることができる。
【０１１５】
以上、本発明の光学樹脂層および樹脂層付眼鏡レンズを図示の実施形態について説明したが、本発明は、これに限定されるものではなく、光学樹脂層および樹脂層付眼鏡レンズを構成する各部は、同様の機能を発揮し得る任意の構成のものと置換することができる。また、任意の構成物が付加されていてもよい。
【実施例】
【０１１６】
以下、本発明の具体的な実施例について説明する。なお、本発明はこれに限定されるものではない。
【０１１７】
１．光学樹脂層の作製
（実施例１）
図６に示すような光学樹脂層を作製した。この光学樹脂層では、色材層５６ｆは、色材としてＣ．Ｉ．ダイレクトブルー  ８６を含有するポリカーボネートで構成されており、色相は１０ＰＢであった。偏光層５３Ｂは、色材としてＣ．Ｉ．ダイレクトグリーン  ２８を含有するポリビニルアルコール（ＰＶＡ）で構成されており、色相は５Ｇであった。色材層５６ｆと偏光層５３Ｂの色相とは、色相環において中心回りに９０°離れている。
【０１１８】
（実施例２）
色材層５６ｆは、色材としてＣ．Ｉ．ダイレクトブルー  ８６を含有するポリカーボネートで構成されており、色相は１０ＰＢであった。偏光層５３Ｂは、色材としてＣ．Ｉ．ダイレクトイエロー  ４４を含有するポリビニルアルコール（ＰＶＡ）で構成されており、色相は７．５ＧＹであった。色材層５６ｆと偏光層５３Ｂの色相とは、色相環において中心回りに１１７°離れている。
【０１１９】
（実施例３）
色材層５６ｆは、色材としてＣ．Ｉ．ダイレクトブルー  ８６を含有するポリカーボネートで構成されており、色相は１０ＰＢであった。色材層５６ｂは、色材としてＣ．Ｉ．ダイレクトオレンジ  ２６を含有するポリビニルアルコール（ＰＶＡ）で構成されており、色相は１０Ｙであった。色材層５６ｆと偏光層５３Ｂの色相とは、色相環において中心回りに１８０°離れている。
【０１２０】
（実施例４）
色材層５６ｆは、色材としてＣ．Ｉ．ダイレクトブルー  ８６を含有するポリカーボネートで構成されており、色相は１０ＰＢであった。色材層５６ｂは、色材としてＣ．Ｉ．ダイレクトレッド  ４を含有するポリビニルアルコール（ＰＶＡ）で構成されており、色相は７．５Ｒであった。色材層５６ｆと偏光層５３Ｂの色相とは、色相環において中心回りに２２５°離れている。
【０１２１】
（実施例５）
色材層５６ｆは、色材としてＣ．Ｉ．ダイレクトブルー  ８６を含有するポリカーボネートで構成されており、色相は１０ＰＢであった。色材層５６ｂは、色材としてＣ．Ｉ．ダイレクトレッド  ４  及びＣ．Ｉ．ダイレクトブルー  １を含有するポリビニルアルコール（ＰＶＡ）で構成されており、色相は５ＲＰであった。色材層５６ｆと偏光層５３Ｂの色相とは、色相環において中心回りに２７０°離れている。
【０１２２】
（比較例１）
色材層５６ｆは、色材としてＣ．Ｉ．ダイレクトブルー  ８６を含有するポリカーボネートで構成されており、色相は１０ＰＢであった。色材層５６ｂは、色材としてＣ．Ｉ．ダイレクトグリーン  ５９を含有するポリビニルアルコール（ＰＶＡ）で構成されており、色相は７．５Ｇであった。色材層５６ｆと偏光層５３Ｂの色相とは、色相環において中心回りに８１°離れている。
【０１２３】
（比較例２）
色材層５６ｆは、色材としてＣ．Ｉ．ダイレクトブルー  ８６を含有するポリカーボネートで構成されており、色相は１０ＰＢであった。色材層５６ｂは、色材としてＣ．Ｉ．ダイレクトレッド  ４  及びＣ．Ｉ．ダイレクトブルー  １を含有するポリビニルアルコール（ＰＶＡ）で構成されており、色相は２．５ＲＰであった。色材層５６ｆと偏光層５３Ｂの色相とは、色相環において中心回りに２７９°離れている。
【０１２４】
２．評価
模擬的使用状態で、実施例１〜５および比較例１、２の光学樹脂層について、「AMERICAN NATIONAL STANDARD(ANSI Z 80.3-2010)」や「ISO(12312_12)」や「Australian/New Zealand Standard(AS/NZS 1067-2009)」の規定に基づいた色の識別性を実験した。
【０１２５】
さらに、実施例１〜４および比較例１、２の光学樹脂層について、以下に示す評価基準１に従って、各光学樹脂層が実際の使用に適しているか否かを総合的に評価した。
【０１２６】
・評価基準１
◎  ：色の識別性に非常に優れている。
○  ：◎には劣るが、色の識別性において前記規格を満足している。
×  ：上記規格を満足しておらず、色の識別性が不十分である。
これらの評価基準１の結果を表１に示す。
【０１２７】
【表１】
2018066964.tif 000003
【０１２８】
表１から明らかなように、実施例１〜５の中で、実施例２、３、４の光学樹脂層が色の識別性に非常に優れており、次いで、実施例１、５の光学樹脂層が色の識別性において、前記規格を満足している。
【０１２９】
なお、本発明では、色材層５６ｆの色と、偏光層５３Ｂの色とのずれが、色相環において、その中心回りに９０〜２７０°であれば、上記規格を満足することは確認されている。
【０１３０】
また、偏光層５３Ｂの色相に関わらず、色材層５６ｆの色と、偏光層５３Ｂの色とのずれが、色相環において、その中心回りに９０〜２７０°であれば、上記規格を満足することは確認されている。
【０１３１】
また、上記において、本発明について好適な実施形態を挙げて説明したが、本発明は前記実施形態に限定されるものではなく、本発明の要旨を逸脱しない範囲において、種々の改変が可能なことは言うまでもない。
【符号の説明】
【０１３２】
１          サングラス
２          フレーム
２１        リム部
２２        ブリッジ部
２３        テンプル部
２４        ノーズパッド部
３          樹脂層付眼鏡レンズ
３Ａ        樹脂層付眼鏡レンズ
３Ｂ        樹脂層付眼鏡レンズ
３Ｃ        樹脂層付眼鏡レンズ
４          眼鏡レンズ
４Ｃ        眼鏡レンズ
４１        表側の面
５          光学樹脂層
５Ａ        光学樹脂層
５Ｂ        光学樹脂層
５Ｃ        光学樹脂層
５ａ        表側の面
５０        光学機能付樹脂層
５１        樹脂層
５３        偏光層
５３Ｂ      偏光層
５４ａ、５４ｂ  接合層
５５        保護層
５６ａ、５６ｂ、５６ｃ、５６ｄ、５６ｅ、５６ｆ  色材層
５６１      樹脂材料
５６２      色材
Ｌ          入射光
Ｌ’        透過光
Ｓ          中心
Ｔ４        厚さ
Ｔ５        厚さ
Ｔ５１      厚さ
Ｔ５３      厚さ
Ｔ５４      厚さ
Ｔ５５      厚さ
Ｔ４ａ      厚さ
Ｔ４ｂ      厚さ
【図１】
2018066964.tif 000004
【図２】
2018066964.tif 000005
【図３】
2018066964.tif 000006
【図４】
2018066964.tif 000007
【図５】
2018066964.tif 000008
【図６】
2018066964.tif 000009
【図７】
2018066964.tif 000010